(57)【特許請求の範囲】
【請求項１】
式(１)で表される組成を有し、Ｘ線回折や電子顕微鏡により明確な形で他の相の存在が確認できない実質的に単相で、かつ結晶の平均長径が３０〜１６０μｍであることを特徴とする水素吸蔵合金。
ＲＮｉXＣｏYＭZ  …(１)
(式中、Ｒはイットリウムを含む希土類元素又はこれらの混合元素を示し、Ｍは、ＡｌとＭｎ、ＡｌとＭｎとＦｅ、又はＡｌとＭｎとＣｕのいずれかの混合物を示す。ｘは３．７≦ｘ≦５．３、ｙは０．１≦ｙ≦０．５、ｚは０．１≦ｚ≦１．０であり、５．１≦ｘ＋ｙ＋ｚ≦５．５である。)
【請求項２】
式(１)で表される組成を有し、Ｘ線回折や電子顕微鏡により明確な形で他の相の存在が確認できない実質的に単相で、かつ結晶の平均長径が５μｍ以上、３０μｍ未満であることを特徴とする水素吸蔵合金。
【請求項３】
式(１)中のＲが、Ｌａ、Ｃｅ、Ｐｒ、Ｎｄ及びこれらの混合物からなる群より選択される請求項１又は２記載の水素吸蔵合金。
【請求項４】
式(１)中のＲの組成が、Ｌａ５０〜１００原子％、Ｃｅ０〜５０原子％、Ｐｒ０〜５０原子％及びＮｄ０〜５０原子％であることを特徴とする請求項３記載の水素吸蔵合金。
【請求項５】
結晶の平均長径が３０〜１２０μｍであることを特徴とする請求項１記載の水素吸蔵合金。
【請求項６】
結晶の平均長径が１０〜２０μｍであることを特徴とする請求項２記載の水素吸蔵合金。
【請求項７】
式(１)で示される組成となる合金原料を溶融した後、該合金溶融物を冷却凝固し、平均厚さ０．１〜０．５ｍｍの鋳片を得、得られた鋳片を９５０〜１１００℃で、３０分間〜１０時間熱処理することを特徴とする請求項１記載の水素吸蔵合金の製造方法。
【請求項８】
式(１)で示される組成となる合金原料を溶融した後、該合金溶融物を冷却凝固し、平均厚さが０．０５〜０．２ｍｍの鋳片を得、得られた鋳片を９００〜１０００℃で、１〜１０時間熱処理することを特徴とする請求項２記載の水素吸蔵合金の製造方法。
【請求項９】
請求項１記載の水素吸蔵合金と、導電剤とを負極材料として含むニッケル水素二次電池用負極。
【請求項１０】
請求項１記載の水素吸蔵合金と、請求項２記載の水素吸蔵合金と、導電剤とを負極材料として含むニッケル水素二次電池用負極。
【請求項１１】
負極材料中に含まれる請求項１記載の水素吸蔵合金と、請求項２記載の水素吸蔵合金との存在比が９９：１〜９０：１０であることを特徴とする請求項１０記載のニッケル水素二次電池用負極。
【発明の詳細な説明】
【０００１】
【発明の属する技術分野】
本発明は、ニッケル水素二次電池等の電極材料として有用であり、特に、良好な寿命特性を有する電池用等の水素吸蔵合金、その製造方法及びニッケル水素二次電池用負極に関する。
【０００２】
【従来の技術】
現在、金属酸化物−水素電池において、水素負極を水素吸蔵合金で構成した形式のものが注目を集めている。その理由は、この電池系が元来高エネルギー密度を有し、容積効率時に有利であり、しかも安全作動が可能であって、特性的にも信頼度の点でも優れているからである。この系の電池の負極材料として主に使用されているＡＢ5系水素吸蔵合金には、電池の特性を向上させるために水素吸蔵量、平衡圧、耐食性、プラトーの平坦性等の様々な特性が要求される。これらの特性のうちいくつかは、相反する性質であるため、一方の特性を犠牲にせずに他方の特性を向上させるという点についての研究が進められ、一部には実用化に至っているものもある。
電池のサイクル特性を向上させる要因となる水素吸蔵合金の耐食性を向上させるという面においては、コバルトを添加する方法が効果を上げ、実用化に至っている。しかし、コバルトは非常に高価な金属であるため、合金の価格が高くなってしまうという問題がある。この問題を解決するためにコバルトの添加量を低減しながら合金の耐食性を維持するという研究が現在も続けられており、コバルトと共に他の添加元素を使用する方法、希土類元素を主体とするＡサイト成分に対し、Ｎｉを主体とするＢサイト成分の割合を多くする方法、その両者を併用する方法等、様々な方法が試みられている。
【０００３】
【発明が解決しようとする課題】
上記いずれの方法もコバルトの低減に対して耐食性を維持することはできるものの、他の添加元素を使用する方法では合金を構成する元素数が増えるため、電池のリサイクルが困難になり、リサイクルにかかるコストが増加するという問題が新たに浮上している。更に、Ｂサイト成分の割合を多くする方法では、合金組織を均質化することが困難となり、ＰＣＴ曲線におけるプラトー部の傾斜が大きくなったり、２段になったりする。このことにより、電池の容量の低下や、電池の内圧特性が低下するなどの問題が生じる。
そのため、上記問題点を解決した、リサイクルし易く、安価で、耐食性に優れた水素吸蔵合金が望まれている。
また、電池の活性度を向上させる要因となる水素吸蔵合金の活性度を向上させるという面においては、合金に対して、酸やアルカリによる表面処理を施す方法、Ａサイト成分の割合を多くする方法等が試みられている。しかし、活性度は前述の耐食性とは相反する要因であるため、活性度を向上させるこれらの方法は同時に耐食性を低下させるという問題がある。
現在、金属水素化物−水素電池の分野においては、これら相反する特性を満足する電極活物質が開発されており、その面においては、活物質の原料として耐食性に優れた合金と活性度に優れた合金とを混合して用いるという方法も提案されている。しかし、この方法に用いるそれぞれの特性に優れた合金は、互いに組成が異なっていたり、組織が均一でなかったり、全く異なった製造工程を経ている等が原因で、活性度と耐食性とを向上させることができる反面、電池の容量や内圧特性の低下を招いたり、リサイクルにかかるコストが増加するという問題がある。
【０００４】
従って、本発明の目的は、ニッケル水素二次電池の電極材料として有用であり、該負極材料として使用することにより、初期活性、高率放電特性等の活性度又は耐食性に優れると共に、従来のＣｏ量が多い合金に比して安価であり、且つリサイクル性も考慮しうる水素吸蔵合金及びその製造方法、並びに該水素吸蔵合金を用いたニッケル水素二次電池用負極を提供することにある。
本発明の別の目的は、２種以上の結晶粒度が異なる特定の水素吸蔵合金を使用するという容易な方法で、特に初期活性、高率放電特性等の活性度及び耐食性という相反する特性をバランス良く備えたニッケル水素二次電池用負極を提供することにある。
【０００５】
【課題を解決するための手段】
発明者らは上記課題を解決するため、合金の組成や組織と耐食性との相関について鋭意検討を行った結果、合金のＢサイト成分を特定の範囲にすると共に、合金組織を単相化し、かつ合金組織を構成する結晶の粘度を特定の範囲とすること、更には、粒度が異なる２種の水素吸蔵合金を用いて負極を作製することにより上記課題が解決できることを知見した。また発明者らは、上記課題を解決できる合金を製造する方法について検討を行い、該合金を工業的に生産する方法も完成させた。
【０００６】
すなわち、本発明によれば、式(１)で表される組成を有し、Ｘ線回折や電子顕微鏡により明確な形で他の相の存在が確認できない実質的に単相で、かつ結晶の平均長径が３０〜１６０μｍであることを特徴とする水素吸蔵合金(以下、合金(ａ)という)が提供される。
ＲＮｉXＣｏYＭZ  …(１)
(式中、Ｒはイットリウムを含む希土類元素又はこれらの混合元素を示し、Ｍは、ＡｌとＭｎ、ＡｌとＭｎとＦｅ、又はＡｌとＭｎとＣｕのいずれかの混合物を示す。ｘは３．７≦ｘ≦５．３、ｙは０．１≦ｙ≦０．５、ｚは０．１≦ｚ≦１．０であり、５．１≦ｘ＋ｙ＋ｚ≦５．５である。)
また本発明によれば、式(１)で表される組成を有し、Ｘ線回折や電子顕微鏡により明確な形で他の相の存在が確認できない実質的に単相で、かつ結晶の平均長径が５μｍ以上、３０μｍ未満であることを特徴とする水素吸蔵合金(以下、合金(ｂ)という)が提供される。
更に本発明によれば、式(１)で示される組成となる合金原料を溶融した後、該合金溶融物を冷却凝固し、平均厚さ０．１〜０．５ｍｍの鋳片を得、得られた鋳片を９５０〜１１００℃で、３０分間〜１０時間熱処理することを特徴とする上記合金(ａ)の製造方法が提供される。
更に本発明によれば、式(１)で示される組成となる合金原料を溶融した後、該合金溶融物を冷却凝固し、平均厚さが０．０５〜０．２ｍｍの鋳片を得、得られた鋳片を９００〜１０００℃で、１〜１０時間熱処理することを特徴とする上記合金(ｂ)の製造方法が提供される。
更にまた本発明によれば、上記合金(ａ)と、導電剤とを負極材料として含むニッケル水素二次電池用負極が提供される。
また本発明によれば、上記合金(ａ)と、上記合金(ｂ)と、導電剤とを負極材料として含むニッケル水素二次電池用負極が提供される。
【０００７】
【発明の実施の形態】
以下、本発明について詳細に説明する。
本発明の合金(ａ)及び合金(ｂ)は、上記式(１)で表される組成を有する。式(１)中のＲは、イットリウムを含む希土類元素又はこれらの２種以上の混合元素を示す。Ｒとしては、例えば、合金をニッケル水素二次電池の負極活物質等として使用した際に耐食性等を向上させる点から、主にＬａ、Ｃｅ、Ｐｒ及びＮｄからなる群より選択される１種又は２種以上であることが好ましい。Ｒの組成は、高容量の活物質とするために、Ｌａの比率を多くすることが望ましい。好ましいＬａの比率は原子％で、５０％以上、より好ましくは５５％以上、更に好ましくは６５％以上である。従って、Ｒを主にＬａ、Ｃｅ、Ｐｒ及びＮｄからなる群より選択される１種又は２種以上で構成させる場合の組成は、Ｌａ５０〜１００原子％、Ｃｅ０〜５０原子％、Ｐｒ０〜５０原子％及びＮｄ０〜５０原子％から適宜選択することが好ましい。
【０００８】
式(１)中のｘ、yはそれぞれＮｉ、Ｃｏの原子比を示す。Ｎｉ量を示すｘは３．７≦ｘ≦５．３である。一方、本発明の合金においては、Ｃｏの低減による低コスト化が１つの目的であるため、所望の耐食性が得られる場合、Ｃｏの量はできるだけ少ないほうがよい。Ｃｏ量ｙが０．５を超えると、耐食性は向上するが合金価格が上昇してしまう。Ｃｏ量ｙが０．１未満では耐食性の低下が避けられない。従って、yは０．１≦ｙ≦０．５であり、好ましくは０．２≦ｙ≦０．４５である。
【０００９】
式(１)中Ｍは、合金の水素吸蔵特性を調節等するための添加元素であり、ＡｌとＭｎ、ＡｌとＭｎとＦｅ、又はＡｌとＭｎとＣｕのいずれかの混合物である。この添加元素の種類があまり多い場合は、合金特性に対する寄与よりもリサイクル時の問題が大きくなるため、２〜３種である。また、ｚはＭの添加量を示し、ｚが０．１未満では特性に対する添加の効果が低すぎ、１．０を超えて添加しても添加の効果が得られないので、ｚは０．１≦ｚ≦１．０であり、好ましくは０．３５≦ｚ≦１．０である。
【００１０】
本発明の合金において、Ｂサイト元素比を表すｘ＋ｙ＋ｚの値は重要である。この値は合金の耐食性を向上させる要因の一つとなっており、この値が５．１未満では耐食性の向上が望めず、５．５を超えると単相化が非常に困難となり、耐食性が低下するため、５．１≦ｘ＋ｙ＋ｚ≦５．５であり、好ましくは５．２≦ｘ＋ｙ＋ｚ５．４である。
【００１１】
本発明の合金の組織は、所望の耐食性を得るために、実質的に単相である。合金が単相であるか、否かはＸ線回折や電子顕微鏡等により確認することができる。実質的に単相であるとは、これらの方法により明確な形で他の相の存在が確認できないことを意味する。
また、本発明の合金(ａ)においては、耐食性をより向上させるために、結晶粒子の平均長径を３０〜１６０μｍ、好ましくは３０〜１２０μｍ、より好ましくは７０〜１００μｍとし、特に各粒子の大きさが揃っている方が好ましい。平均長径が３０μｍ未満では所望の耐食性を得ることが困難となり、１６０μｍを超えると二次電池の負極活物質として求められる活性度が得られなくなる。
一方、本発明の合金(ｂ)においては、二次電池の負極活物質として、合金(ａ)と共に用いた際の活性度の向上を達成するために、該結晶粒子の平均長径を５μｍ以上、３０μｍ未満、好ましくは１０μｍ以上、３０μｍ未満、より好ましくは１０〜２０μｍとし、特に各粒子の大きさが揃っている方が好ましい。平均長径が５μｍ未満では所望の耐食性を得ることが困難であり、３０μｍ以上では、二次電池の負極活物質として、合金(ａ)と共に用いた際の活性度の向上を達成することが困難である。
【００１２】
本発明の合金は、例えば、電極材料とする場合には、電極として加工する前に諸特性の更なる向上を目的として、メッキ、高分子ポリマー等で合金表面を被覆したり、酸、アルカリ等の溶液による表面処理等、公知の処理を施すこともできる。
【００１３】
本発明の合金を製造するには、例えば、上記式(１)で示される組成となる合金原料を溶融した後、該合金溶融物を冷却凝固し、特定平均厚さの鋳片を得、得られた鋳片を特定条件で熱処理する本発明の製造方法等により得ることができる。
本発明の製造方法では、得られる合金の平均結晶長径の大きさを、鋳片作成時の冷却速度、鋳片厚さ等により制御することができる。通常、冷却速度が速ければ結晶長径は微細化し、遅ければ粗大化する。また、本発明の製造方法では、鋳片作製時には合金が単相化していないため、単相化するために特定条件で熱処理を行う。従って、鋳片作製時の冷却速度が遅すぎると複相化した各結晶が粗大化するため、後工程の熱処理で単相化できなくなり好ましくない。逆に冷却速度が速すぎると結晶は微細化し、単相化し易くなるが、鋳片の厚さを特定の値に制御することが困難になる上、生産性も低下するので好ましくない。
【００１４】
以上の点より、本発明の製造方法における鋳片作製時の冷却速度は、１０〜３０００℃／秒の範囲が好ましく、特に好ましくは１００〜１０００℃／秒である。本発明の製造方法における鋳片作製時の冷却速度は、このような冷却速度範囲から目的とする鋳片厚さとなるように、合金組成、鋳片厚さ等を勘案して適宜選択することができる。
本発明の合金(ａ)の製造方法では、作製する鋳片が厚いと鋳片内部の温度偏析が大きくなり、均一な大きさの結晶が得られにくくなり、また反応場が拡大するため、次工程の長時間熱処理の際に結晶粒径が大きくなってしまうので、鋳片の厚さは０．１〜０．５ｍｍとする必要があり、好ましくは０．２〜０．３ｍｍである。このような鋳片を得るための方法としては、単ロールや双ロールによるストリップキャスト法や遠心鋳造法、回転円盤鋳造法等が好ましく挙げられる。
一方、本発明の合金(ｂ)の製造方法では、結晶の平均長径が合金(ａ)に比べて小さいため、鋳片厚みは０．０５〜０．２ｍｍに調製する。
【００１５】
本発明の合金(ａ)の製造方法における鋳片を単相化するための熱処理条件は、９５０〜１１００℃で、３０分間〜１０時間である。熱処理温度が９５０℃未満では所定の粒度まで結晶が成長するのに時間がかかり、結晶の粒度にばらつきが生じる。一方、１１００℃を超えると第２相が再析出し、単相の合金が得られない。
本発明の合金(ｂ)の製造方法における鋳片を単相化するための熱処理条件は、９００〜１０００℃で、１〜１０時間ある。熱処理温度が９００℃未満では単相化が困難であったり、所定の粒度まで結晶が成長するのに時間を要する。一方、１０００℃を超えると、結晶が所定の粒度以上に成長してしまったり、結晶の粗度にばらつきが生じる等の問題がある。
【００１６】
本発明のニッケル水素二次電池用負極は、合金(ａ)又は合金(ｂ)、若しくは合金(ａ)及び合金(ｂ)の混合物と、導電剤とを負極材料として含む。ここで、合金(ａ)又は合金(ｂ)、若しくは合金(ａ)及び合金(ｂ)の混合物は、二次電池における負極活物質として作用する。本発明の負極においては、所望の目的を損ねない範囲で、通常使用される他の成分を含んでいても良く、更には他の活物質を含んでいても良い。
【００１７】
本発明のニッケル水素二次電池用負極の調製は、活物質の必須成分として、合金(ａ)及び／又は合金(ｂ)を使用し、公知の方法等により結着剤、導電助剤等と共に混合、成形して負極とすることができる。この際用いる結着剤、導電助剤等は、特に限定されず、公知のものを使用することができる。
【００１８】
活物質として、合金(ａ)を単独で用いた負極は耐食性に優れ、合金(ｂ)を単独で用いた負極は初期活性及び負荷特性に優れたものとなる。両者を混合して用いた負極は前記２者の特性を併せ持ったものとなる。一般電池用負極材料として初期活性と耐食性とを共に向上させた負極を作成する場合の合金(ａ)と合金(ｂ)との混合割合は質量比で、９９：１〜９０：１０の範囲が好ましい。合金(ａ)に対する合金(ｂ)の混合割合が低すぎると初期活性の向上が十分でなく、高すぎると耐食性の向上が十分でなくなり好ましくない。高出力電池用負極材料として高率放電特性と耐食性とを共に向上させた負極を作成する場合の合金(ａ)と合金(ｂ)との混合割合は９０：１０〜５０：５０の範囲が好ましい。合金(ｂ)に対する合金(ａ)の混合割合が低すぎると耐食性の向上が十分でなく、高すぎると高率放電特性の向上が十分でなくなり好ましくない。
【００１９】
【発明の効果】
本発明の水素吸蔵合金は、特定組成及び実質的に単相で、平均結晶長径が制御されたものであるので、ニッケル水素二次電池の電極材料として有用であり、該負極材料として使用することにより、初期活性、高率放電特性等の活性度又は耐食性に優れると共に、従来のＣｏ量が多い合金に比して安価であり、且つリサイクル性も考慮しうる。本発明の製造方法では、このような水素吸蔵合金を工業的に容易に得ることができる。
本発明のニッケル水素二次電池用負極は、活物質として上記本発明の水素吸蔵合金を用いているので、上記二次電池用負極とした際の効果が得られ、更には、２種以上の結晶粒度が異なる特定の水素吸蔵合金を使用するという容易な方法で、特に初期活性、高率放電特性等の活性度及び耐食性という相反する特性をバランス良く備えたニッケル水素二次電池用負極を提供することができる。
【００２０】
【実施例】
以下、本発明を実施例及び比較例により更に詳細に説明するが、本発明はこれらに限定されない。
実施例１〜１９及び比較例１〜３
株式会社三徳製のミッシュメタル(以下Ｍｍと称す)(希土組成；Ｌａ７０原子％、Ｃｅ２２原子％、Ｐｒ２原子％、Ｎｄ６原子％)と、Ｎｉ、Ｃｏ、Ｍｎ、Ａｌとを、元素比４．００：０．４０：０．６５：０．２０の割合となるように配合し、アルミナルツボを用いてアルゴンガス雰囲気中、高周波溶解して浴湯を調製した。この浴湯を、単ロールを用いたストリップキャスト法により急冷し、表１に示す平均厚さを持つ水素吸蔵合金の鋳片を作製した。作製した鋳片はアルゴンガス雰囲気で表１に示す条件で熱処理を行った。
得られた熱処理後の水素吸蔵合金について、走査型電子顕微鏡で合金組織を観察し、また、Ｘ線回折によって、実質的に単相であるかどうかを確認した。さらに、走査型電子顕微鏡で観察した合金組織から、鋳片の長軸方向における結晶粒の平均長径を測定した。結果を表１に示す。
【００２１】
次いで、上記熱処理後の合金を機械的に粉砕し、平均粒径が６０μｍ以下の水素吸蔵合金粉末を調製した。この合金粉末１．２ｇに導電剤としてのカルボニルニッケル１ｇと、結着剤としてのフッ素樹脂粉末０．２ｇとを加え混合し、繊維状とした。得られた繊維状物を、ニッケルメッシュで包み込み、２．８ｔｏｎ／ｃｍ2の圧力で加圧成形し、ニッケル水素二次電池用負極を作製した。これらの各電極について、３０％のＫＯＨ中、５気圧の加圧容器中で充放電テストを行い、初期活性、高率放電特性及び耐食性を評価した。
充放電テストは、初期活性試験として０．２Ｃの放電電流で１０サイクル行い、１０サイクル目の放電容量に対する３サイクル目の放電容量を初期活性として評価した。続いて、高率放電特性試験は、１１サイクル目に１Ｃで放電した時の容量を測定し、１０サイクル目の放電容量に対するこの時の値の割合を高率放電特性として評価した。さらに、耐食性試験として、１２サイクル目以降、再び０．２Ｃの放電電流で放電し、１０サイクル目の放電容量に対する６００サイクル目の容量維持率を耐食性として評価した。これらの結果を表１に示す。
【００２２】
【表１】
0004828714.tif 000002
【００２３】
実施例２０〜２４及び比較例４、５
表２に示す組成とした以外は実施例７と同様の条件及び方法で水素吸蔵合金を作製し、各評価を行った。結果を表２に示す。
【００２４】
【表２】
0004828714.tif 000003
【００２５】
実施例２５〜３３及び比較例６〜９
実施例７で調製した水素吸蔵合金(以下、合金(a-1)という)と、実施例１８で調製した水素吸蔵合金(以下、合金(b-1)という)とを、表３に示す割合で混合し、実施例１〜１９と同様にニッケル水素二次電池用負極を作製した。これらの電極について実施例１〜１９と同様に各評価を行った。結果を表３に示す。
【００２６】
比較例１０
合金の元素比をＭｍ：Ｎｉ：Ｃｏ：Ａｌ：Ｍｎ＝１：３．５５：０．８０：０．２５：０．３７(希土(Ｍｍ)組成：Ｌａ４１質量％、Ｃｅ４３質量％、Ｐｒ４質量％、Ｎｄ１２質量％)とした以外は、実施例７と同様の方法で溶解、鋳造、熱処理し、合金(a-1)よりも平衡圧が０．３Ｍｐａ高い、高活性な合金(c)を作製した。合金(a-1)及び合金(c)を５０：５０の割合で混合し、実施例１〜１９と同様にニッケル水素二次電池用負極を作製した。これらの電極について実施例１〜１９と同様に各評価を行った。結果を表３に示す。
【００２７】
【表３】
0004828714.tif 000004